FR 2772744 A1 19990625 FR 9716284 A 19971218 La présente invention a pour objet un béton de bois renfermant un granulat de bois enrobé de ciment. Les bétons de bois sont des matériaux composites à matrice cimentaire dans lesquels les granulats minéraux classiquement utilisés tels que le gravier ou le sable, sont au moins partiellement remplacés par des granulats de bois. Les granulats de bois mis en oeuvre sont couramment des broyats de bois dénommés plaquettes, dont la longueur peut varier de 2 à 20 mm, et ils constituent le plus souvent les déchets des industries du bois, et notamment ceux provenant de la destruction des palettes de manutention usagées. Le béton de bois présente par rapport aux bétons classiques des qualités de légèreté, d'isolation thermique et d'isolation acoustique qui, jointes à l'avantage de permettre la valorisation des déchets de bois, expliquent le développement de sa fabrication et son utilisation de plus en plus répandue comme élément de maçonnerie, notamment dans la construction de murs anti-bruit. Toutefois cette utilisation est largement subordonnée à la réalisation de bétons de bois dits stabilisés, c'est à dire présentant, outre une faible réactivité chimique vis à vis de l'environnement, de faibles variations dimensionnelles en fonction des variations hygrothermiques auxquelles ils sont soumis. La stabilité des bétons de bois peut être obtenue par des traitements physiques ou chimiques appliqués aux granulats de bois. Parmi les traitements connus à ce jour on peut citer l'enrobage superficiel des granulats de bois à l'aide de résines ou de paraffine, qui permet d'isoler le bois et de le rendre inerte vis-à-vis des agents extérieurs. On peut également citer la minéralisation, c est-à-dire l'imprégnation minérale à l'aide d'une solution de chlorure de calcium ou de pâte à chaux associée à une solution de silicate de soude. Cette minéralisation diminue l'hygroscopie du bois et sa capacité d'absorption d'eau. La présente invention a pour but de proposer un traitement nouveau des granulats de bois, qui permet d'obtenir un béton de bois présentant des propriétés particulièrement avantageuses, tant au plan de l'isolation thermique qu'à celui de ses variations dimensionnelles en fonction des variations hygrothermiques de son environnement. La présente invention a ainsi pour objet un béton de bois qui se caractérise essentiellement en ce qu'il renferme un granulat de bois enrobé de ciment. Le granulat de bois mis en oeuvre dans le béton de bois selon l'invention est obtenu par brassage rapide du granulat de bois avec de l'eau additionnée d'un produit plastifiant, addition de ciment et éventuellement d'eau jusqu'à obtention d'un mélange non pâteux, puis séchage. L'imprégnation des plaquettes de bois par le mélange de produit plastifiant et de ciment conduit à l'obturation des pores du bois, la pâte pénétrant dans les pores et les canaux du bois avant de se solidifier, comme cela a pu être mis en évidence par des observations microscopiques. L'obturation des pores et des canaux du bois ainsi réalisée permet d'éviter la reprise ultérieure d'humidité. I1 en résulte que le béton fabriqué à partir du granulat de bois ainsi obtenu présente d'excellentes qualités de stabilité. Le plastifiant mis en oeuvre dans le procédé selon l'invention peut être n'importe quel plastifiant connu dans l'industrie de la cimenterie pour conserver au ciment une certaine plasticité et retarder sa prise. On peut ainsi utiliser, entre autres, les plastifiants à base de polynaphtalènes ou de polymélaminés commercialisés sous la marque de fabrique "CHRYSOFLUID". Conformément à l'invention, le plastifiant est mis en oeuvre en solution aqueuse diluée, à raison de 1 à 5 % en poids de plastifiant par rapport au poids de ciment utilisé, et à raison d'environ 30 à 40 litres d'eau pour lm3 de plaquettes de bois, selon le degré d'humidité de ces dernières. Le ciment utilisé peut être n'importe quel ciment de type connu, formant après séchage une coquille dure autour des granulats de bois. Il est mis en oeuvre à raison d'environ 150 à 200kg pour lm3 de plaquettes de bois. Les granulats enrobés ainsi obtenus peuvent être stockés après séchage en vue d'une utilisation ultérieure, mais ils peuvent aussi être utilisés immédiatement pour la fabrication du béton de bois. Le béton de bois selon l'invention est obtenu par mélange des granulats enrobés avec du sable et un ciment éventuellement additionné de charges, puis gâchage avec de l'eau, moulage et séchage. Le béton de bois obtenu, outre sa stabilité dimensionnelle, présente d'excellentes qualités d'isolation acoustique, d'isolation thermique, de légèreté, ainsi qu'une bonne aptitude à l'usinage industriel, notamment au sciage et au découpage. La granulométrie des plaquettes de bois mises en oeuvre est fonction du produit que l'on désire obtenir ainsi, pour une bonne clouabilité, souhaitable dans le cas de la fabrication de plots pour palettes de manutention, on choisira un mélange de plaquettes de longueur comprise entre 3 et 8 mm, tandis que pour une plus grande légèreté on choisira un mélange de plaquettes de longueur comprise entre 4 et 16 mm. Les plaquettes de bois utilisées sont de préférence des plaquettes de pin maritime, essence très répandue, donc bon marché, et moins résineuse que le sapin. Le béton de bois selon l'invention peut être obtenu en ajoutant du sable à 1 m3 de granulat de bois enrobé jusqu'à obtenir un poids total situé entre 300 et 450 kg, puis 300 à 350 kg de ciment. Le mélange est ensuite gâché avec de l'eau puis moulé et séché. On obtient un béton de densité comprise entre 600 et 900 kg/m3. Le béton de bois ainsi obtenu présente une isolation acoustique qui se manifeste, à partir de 400 Hz, par une bonne absorption à toutes les fréquences entre 0,85 et 1, ainsi que de bonnes qualités d'isolation thermique. La technique d'enrobage des granulats de bois selon l'invention permet en outre une baisse des variations dimensionnelles du béton de bois ainsi obtenu, qui sont de l'ordre de 1,5 à 2,5 mm/m, au lieu de 3 à 5 mm/m pour les bétons de bois actuellement commercialisés. L'exemple qui suit est fourni à titre de simple illustration de l'invention, vis-à-vis de laquelle il ne présente aucun caractère limitatif. EXEMPLE 1) Fabrication du granulat enrobé Dans un récipient de gâchage de type connu on introduit 1 m3 de plaquettes de bois. On brasse en versant 30 litres d'eau additionnée de 6 litres de plastifiant puis on verse aussitôt 180 kg de ciment. On brasse et on ajoute de l'eau en fonction de l'humidité des plaquettes de bois, jusqu'à obtenir un mélange non pâteux. On laisse sécher et on stocke pour un emploi ultérieur 2) Fabrication du béton On introduit dans un récipient de gâchage 1 m3 de granulat enrobé auquel on ajoute du sable de granulométrie 3, ou de la pouzzolane, jusqu'à obtenir un poids total de 400 à 450 kg. On ajoute 300 kg de ciment, puis on gâche le mélange avec de l'eau selon la technique habituelle de fabrication du béton, on le met en forme et on le sèche selon des techniques connues, par exemple par étuvage. On obtient un béton de bois dont la densité est d'environ 760 à 780 kg/m3. REVENDICATIONS 1) Béton de bois renfermant du granulat de bois provenant des déchets de l'industrie, caractérisé en ce qu'il renferme un granulat de bois enrobé de ciment obtenu par brassage rapide de granulat de bois avec de l'eau additionnée d'un produit plastifiant, addition de ciment et brassage avec addition éventuelle d'eau jusqu'à obtention d'un mélange non pâteux, puis séchage. 2) Béton de bois selon la revendication 1 caractérisé en ce que le ciment est mis en oeuvre à raison d'environ 150 à 200 kg pour lm3 de granulat de bois. 3) Béton de bois selon la revendication 1 ou la revendication 2, caractérisé en ce que le produit plastifiant est mis en oeuvre à raison de 1 à 5 % en poids par rapport au poids de ciment. 4) Béton de bois selon l'une des revendications précédentes, caractérisé en ce que l'eau est mise en oeuvre à raison d'environ 30 à 40 litres pour lm3 de plaquettes de bois. 5) Béton de bois selon l'une quelconque des revendications précédentes, caractérisé en ce qu'il est obtenu par addition de sable et de ciment au granulat de bois enrobé, gâchage avec de l'eau, moulage puis séchage. 6) Béton de bois selon la revendication 5, caractérisé en ce qu'il est obtenu en ajoutant du sable à lm3 de granulat de bois enrobé jusqu'à obtenir un poids total de 300 à 450 kg, puis en ajoutant 300 à 350 kg de ciment.